(57)【特許請求の範囲】
【請求項１】
カルボキシル基含有単量体１０〜８０質量％を含む単量体混合物を、ノニオン性乳化剤を含む乳化剤存在下で乳化重合して得られる水性樹脂分散体の製造方法であって、
前記乳化重合がプレエマルション調整工程と重合工程を含み、
前記プレエマルション調整工程において乳化剤水溶液に対して別容器で予め調整した単量体混合液を添加攪拌してプレエマルションを調整した後、重合工程を開始するものであり、
前記プレエマルション調整工程が、重合開始温度±２０℃の範囲の温度で実施されることを特徴とする水性樹脂分散体の製造方法。
【請求項２】
前記単量体混合物が、さらに炭素数１〜２のアルキル基を有する（メタ）アクリル酸エステル２０〜９０質量％を含む請求項１に記載の水性樹脂分散体の製造方法。
【請求項３】
前記プレエマルション調整工程により得られたプレエマルションの内の５０質量％以上を前記重合工程の初期に仕込むことを特徴とする請求項１又は２に記載の水性樹脂分散体の製造方法。
【請求項４】
請求項１〜３のいずれかに記載の製造方法により得られた水性樹脂分散体を含む増粘剤。
【発明の詳細な説明】
【技術分野】
【０００１】
本発明は、増粘剤等の用途に好適に使用されるカルボキシル基含有水性樹脂分散体の製造方法に関し、さらに詳しくは、製造時の安定性が高く凝集物等の発生が抑制されたカルボキシル基含有水性樹脂分散体の製造方法に関する。
【背景技術】
【０００２】
カルボキシル基の導入量が高いポリマーを含むエマルションは、アルカリを添加することにより当該ポリマーが溶解又は膨潤して高粘度の液体となるため、従来からアルカリ可溶型増粘剤として広く使用されている。このタイプの増粘剤には、アルカリを添加した際の溶解性に優れ、さらに中和後粘度の高いものが要求される。ここで、一般に、アルカリを添加した際の溶解性はカルボキシル基導入量の高いポリマーが良好であり、中和後の粘度は増粘剤ポリマーが高分子量である場合に高い粘度が得られる。
【０００３】
前記のようなポリマーは、分子量の高いポリマーを得易いという点から一般的に乳化重合により製造される。しかしながら、カルボキシル基含有単量体等の親水性が高い単量体を含む単量体混合物を乳化重合する場合には、ポリマー粒子内のみでなく連続相（水相）における重合反応の割合も増加し、得られるエマルションの粘度上昇や凝集物が多量に発生するという問題があった。
上記のような問題に対しては、重合時に用いる乳化剤の使用量を増量してエマルション粒子の安定性を高める策が取られる場合があるが、乳化剤は塗膜等の最終製品中に残存するため、その塗膜等の耐水性や透明性等において不具合を生じる場合がある。また、取扱い時に泡立ちが問題となる場合もある。その他にも重合時の固形分を低下する等の重合条件上の対応をとる場合があるが、生産性の観点から好ましくない対応であった。
【０００４】
このような背景の下、特許文献１では、親水性の高いアルカリ可溶性ポリマー水分散体を製造する際に、乳化重合の初期重合工程に強酸基含有重合性単量体を特定量添加することにより製造安定性が向上することが開示されている。また、特許文献２では、前記特許文献１に加えてさらに初期重合工程に特定量の連鎖移動剤を使用することにより保護コロイド的な働きをする水溶性ポリマーが増え、結果として乳化重合時の安定性が向上する旨が記載されている。
【先行技術文献】
【特許文献】
【０００５】
【特許文献１】特開２００２−１６１１０３号公報
【特許文献２】特開２００２−３３２３０３号公報
【発明の概要】
【発明が解決しようとする課題】
【０００６】
しかしながら、特許文献１及び２に記載された方法は、いずれもスルホン酸等の強酸基含有単量体を必須構成成分とするものであり、単量体として強酸基含有単量体を使用しない場合には適用できないものであった。また、強酸基が導入されたポリマーの水分散体を他のエマルションに添加した際等には、添加によるショックで凝集物が発生する場合もあった。さらに、特許文献２では相当量の連鎖移動剤を使用するため、増粘剤のように分子量の高いポリマーを得たい場合などには不向きであり、使用される範囲が限定されるものであった。
【０００７】
さらに、発明者らは、カルボキシル基を多く含むポリマーを含むエマルションを製造する場合において、小試スケールでは安定に製造できるものの実生産時にはロットにより凝集物が多量に発生するなど、大スケールにおける重合安定性が十分に確保できないという思いもよらない問題に遭遇した。
【０００８】
上記の通り、カルボキシル基の導入量が高いポリマーを含むエマルションを安定的に製造する方法については未だ十分な満足できるものではなく、改善が望まれている。
本発明の課題は、カルボキシル基の導入量が高いポリマーを乳化重合により製造する際に、大スケールの製造であっても得られるエマルションの増粘や多量の凝集物発生等を生じることのない、安定性に優れた製造方法を提供することである。
【課題を解決するための手段】
【０００９】
本発明者らは上記課題に鑑み鋭意検討した結果、意外にもプレエマルションを調整する際に、乳化剤水溶液に対して別容器で予め調整した単量体混合液を添加攪拌することにより重合安定性が向上することを見出し、本発明を完成した。
【００１０】
本発明は以下の通りである。
１．カルボキシル基含有単量体１０〜８０質量％を含む単量体混合物を、ノニオン性乳化剤を含む乳化剤存在下で乳化重合して得られる水性樹脂分散体の製造方法であって、
前記乳化重合がプレエマルション調整工程と重合工程を含み、
前記プレエマルション調整工程において乳化剤水溶液に対して別容器で予め調整した単量体混合液を添加攪拌してプレエマルションを調整した後、重合工程を開始するものであり、
前記プレエマルション調整工程が、重合開始温度±２０℃の範囲の温度で実施されることを特徴とする水性樹脂分散体の製造方法。
２．前記単量体混合物が、さらに炭素数１〜２のアルキル基を有する（メタ）アクリル酸エステル２０〜９０質量％を含む上記１に記載の水性樹脂分散体の製造方法。
３．前記プレエマルション調整工程により得られたプレエマルションの内の５０質量％以上を前記重合工程の初期に仕込むことを特徴とする上記１又は２に記載の水性樹脂分散体の製造方法。
４．上記１〜３のいずれかに記載の製造方法により得られた水性樹脂分散体を含む増粘剤。
【発明の効果】
【００１１】
本発明の水性樹脂分散体の製造方法によれば、得られるエマルションの増粘や製造時に多量の凝集物が発生するといった問題を生じることなく、カルボキシル基の導入量が多いポリマーを乳化重合によって安定に製造することができる。
【発明を実施するための形態】
【００１２】
本発明は、アルカリ可溶型増粘剤等に有用な、カルボキシル基の導入量が多いポリマーを乳化重合により得る際の製造方法に関する。
以下、本発明について詳しく説明する。尚、本願明細書においては、アクリル酸及び／又はメタクリル酸を、（メタ）アクリル酸と表す。
【００１３】
本発明では、カルボキシル基含有単量体が必須成分として使用される。カルボキシル基含有単量体が特定量ポリマーに導入されることにより、これを中和した際に粘度が上昇し、例えば増粘剤として有効な機能を発揮する。
カルボキシル基含有単量体としては、例えば、（メタ）アクリル酸、クロトン酸、イソクロトン酸等の不飽和モノカルボン酸単量体及びこれらの塩；マレイン酸、イタコン酸、メサコン酸、フマル酸、シトラコン酸等の不飽和ジカルボン酸単量体、並びにこれらの塩および無水物が挙げられ、これらの内の１種又は２種以上を組合せて使用することができる。
これらのうちでも重合性が良好で、適用範囲が広い点から（メタ）アクリル酸の使用が好ましい。
【００１４】
カルボキシル基含有単量体の使用量は全単量体に対して１０〜８０質量％であることが必要である。好ましい範囲は２０〜７５質量％であり、さらに好ましく３０〜７０質量％である。１０質量％未満ではアルカリ溶解性が十分でない場合がある。また、増粘剤として用いた際に満足な増粘性を発揮できない場合がある。一方、８０質量％を超えると重合安定性が著しく低下する。
【００１５】
本発明では、上記カルボキシル基含有単量体の他に、アルカリ可溶性及び増粘性等を損なわない範囲で、その他の単量体が用いられる。
その他の単量体としては、例えば、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル及び（メタ）アクリル酸ラウリル等のアクリル酸アルキルエステル；（メタ）アクリル酸シクロペンチル、（メタ）アクリル酸シクロヘキシル、（メタ）アクリル酸シクロオクチル、（メタ）アクリル酸シクロノニル、（メタ）アクリル酸イソボルニル等の（メタ）アクリル酸の脂環式アルキルエステル；（メタ）アクリル酸ヒドロキシエチル、（メタ）アクリル酸ヒドロキシプロピル、（メタ）アクリル酸ヒドロキシブチル、（メタ）アクリル酸ω−ヒドロキシポリアルキレングリコール及び（メタ）アクリル酸ω−ヒドロキシポリカプロラクトン等の水酸基含有（メタ）アクリル酸エステル；スチレン、α−メチルスチレン、ｐ−フェニルスチレン及びビニルトルエン等の芳香族ビニル単量体；（メタ）アクリロニトリル、酢酸ビニル及び（メタ）アクリルアミド等が挙げられ、これらの内の１種又は２種以上を使用することができる。
【００１６】
前記その他単量体の内でも、アルカリ可溶性を確保する観点から親水性の高い単量体の使用が好ましく、具体的には（メタ）アクリル酸メチル並びに（メタ）アクリル酸エチルといった炭素数１〜２のアルキル基を有する（メタ）アクリル酸エステルの使用が好ましい。
その他単量体の使用量は全単量体に対して２０〜９０質量％である。好ましい範囲は２５〜８０質量％であり、さらに好ましくは３０〜７０質量％である。２０質量％未満の場合、上記カルボキシル基含有単量体の使用量が多すぎるために重合安定性が著しく低下し、また水分散体としても存在できない。一方、９０質量％を超えるとアルカリ溶解性が十分でない場合がある。また、増粘剤として用いた際に、満足な増粘性を発揮できない場合がある。
【００１７】
本発明による水性樹脂分散体の製造方法では、前記カルボキシル基を導入したポリマーは乳化重合により製造される。ここで、当該乳化重合は、プレエマルション調整工程とこれに引き続き行われる重合工程を含むものである。
プレエマルション調整工程は、重合媒体たる水、並びに乳化剤及び単量体混合物等を攪拌混合することにより単量体混合物の水分散体（プレエマルション）を得る工程である。ここで得られたプレエマルションは、後の重合工程において開始剤等と共に反応器に供給され、重合が行われる。
【００１８】
本発明では、プレエマルション調整工程において乳化剤水溶液に対して別容器で予め調整した単量体混合液を添加攪拌してプレエマルションを調整する必要がある。通常の乳化重合では、プレエマルションを調整するための槽に作業性や安全性等を考慮しながら、水、乳化剤及び原料モノマー等が投入され、攪拌混合されることによりプレエマルションが調整されるのが一般的である。ここで、原料として複数の単量体を用いる場合には、通常、原料容器又は原料タンク等から当該プレエマルションを調整するための槽に個々別々に投入される。
これに対して本発明では、前記の通り乳化剤水溶液並びに使用する複数種類の原料モノマーを予め別容器で調整し、その後両者を混合攪拌することによりプレエマルションを調整する。これにより次工程での重合工程における重合安定性が確保される。
【００１９】
プレエマルションの調整を上記方法とすることにより重合安定性が向上する理由は定かではないが、プレエマルションにおいて原料モノマーが連続相（水相）と分散相（油相）に分配される割合が安定することによるものと推定している。とりわけ、例えば反応器の容量が１ｍ3を超えるような大スケールにおいては、原料モノマーの投入時間や投入間隔等の条件にバラツキが生じやすく、このために出来上がったプレエマルションにおいても、特に親水性の高いモノマーが連続相（水相）と分散相（油相）に分配される割合にはバラツキが生じ易いものと推察される。本発明では当該バラツキが低減されるため、重合安定性が向上するものと考えられる。
【００２０】
ここで、重合安定性を判断する指標の一つとして凝集物量が挙げられる。本発明では後述する実施例において示す通り、得られた水性樹脂分散体をポリネット等でろ過することにより該凝集物量が測定される。凝集物量は１０００ｐｐｍ以下であることが望ましく、５００ｐｐｍ以下であることがより好ましい。凝集物量が１０００ｐｐｍを超えると、製品充填時に該凝集物を濾別するのに手間が掛かる。また、場合によってはエマルション全体が凝集固化してしまう恐れがある。
【００２１】
プレエマルション調整工程は重合開始温度±２０℃の範囲の温度下で実施される。当該範囲に温度を制御することにより、重合安定性が一層向上する。プレエマルション調整時の温度と重合安定性との関連性は定かではないが、プレエマルション調整温度を当該温度範囲内に制御することにより、プレエマルション調整工程から重合工程にかけて原料モノマーの水相／油相への分配が一定範囲内に安定化されるためと推定している。
【００２２】
本発明で使用する乳化剤としては、通常の乳化重合の際に用いられる公知の乳化剤を使用することができる。乳化剤は、親水性の高い単量体を含むプレエマルションの安定性を良好なものとすることができる点から、ノニオン性乳化剤を必須とするものであるが、これ以外にも例えば、アニオン性乳化剤、カチオン性乳化剤、両性イオン性乳化剤等の各種の乳化剤を用いることができる。アニオン性乳化剤としては、ジアルキルスルホコハク酸塩、アルキルベンゼンスルホン酸塩、アルキル硫酸塩、ポリオキシエチレンアルキルフェニルエーテル硫酸塩、ポリオキシエチレンアルキルジフェニルエーテル硫酸塩、ポリオキシエチレンアルキルエーテル硫酸塩、アルキルジフェニルエーテルジスルホン酸塩、高分子乳化剤等が挙げられる。更に、ノニオン性乳化剤としては、ポリオキシエチレン高級アルコールエーテル、ポリオキシエチレンアルキルフェニルエーテル、ポリオキシエチレンアルキルジフェニルエーテル、ポリオキシエチレン−ポリオキシプロピレンブロック共重合体、アセチレンジオール系乳化剤、ソルビタン高級脂肪酸エステル類、ポリオキシエチレンソルビタン高級脂肪酸エステル類、ポリオキシエチレン高級脂肪酸エステル類、グリセリン高級脂肪酸エステル類、ポリカルボン酸系高分子乳化剤、ポリビニルアルコール等が挙げられる。また、カチオン性乳化剤としては、アルキル（アミド）ベタイン、アルキルジミチルアミンオキシド、特殊乳化剤として、フッ素系乳化剤やシリコーン系乳化剤等が挙げられる。これらの乳化剤は、１種のみ用いてもよく、２種以上を併用することもできる。
【００２３】
乳化剤の使用量は、その種類及び重合条件等により選択されるが、単量体１００質量部あたり通常０．０１〜２０質量部であり、好ましくは０．０５〜１５質量部、さらに好ましくは０．１〜８質量部である。乳化剤を０．０１質量部以上使用することにより、製造時の安定性が確保され凝集物等の発生が低減される傾向がある。一方、乳化剤の使用量を２０質量部以下とすることにより、本発明の水性樹脂分散体を含む製品の使用時に乳化剤が吸湿及び吸水することによる耐水性の悪化や塗膜の白濁等の不具合が抑制される傾向にある。
【００２４】
また、乳化剤の種類によっては常温で固形状のものや粘度の高いものがあるため、添加時のハンドリングを良くする目的で乳化剤を事前に加温しても良い。特にＨＬＢの高いノニオン系乳化剤は常温で固体状のものが多いため、使用前に加温融解してから用いられる場合が多い。
【００２５】
本発明で調整されるプレエマルションの単量体濃度は、５０質量％以下であることが好ましい。５０質量％を超えると重合安定性が低下し、凝集物が発生する場合がある。
【００２６】
重合工程では、前記プレエマルション調整工程において調整されたプレエマルションを用いて、重合開始剤の存在下に公知の乳化重合法に従って重合が行われる。重合温度は２０〜１００℃が好ましく、３０〜８０℃がより好ましい。重合温度を２０℃以上とすることにより重合を安定に進行することができる。一方、乳化重合時の重合温度が実質的に１００℃を超えることはない。
【００２７】
また、重合開始剤としては過酸化物及びアゾ系化合物等の公知のラジカル重合開始剤を使用することが可能である。
上記過酸化物としては、過酸化水素；過硫酸塩（過硫酸ナトリウム、過硫酸アンモニウム、過硫酸カリウム等）等の無機過酸化物；ハイドロパーオキサイド（クメンハイドロパーオキサイド、パラメンタンハイドロパーオキサイド、ｔｅｒｔ−ブチルハイドロパーオキサイド等）、ジアルキルパーオキサイド（ｔｅｒｔ−ブチルクミルパーオキサイド、ジクミルパーオキサイド等）、ジアシルパーオキサイド、パーオキシエステル（ｔｅｒｔ−ブチルパーオキシラウレート、ｔｅｒｔ−ブチルパーオキシベンゾエート等）、過酸化ベンゾイル、過酸化ラウロイル、過酢酸、過コハク酸等の有機過酸化物が挙げられる。これらは、１種単独であるいは２種以上を組み合わせて用いることができる。
又、上記アゾ化合物としては、２，２’−アゾビスイソブチロニトリル、２，２’−アゾビス（２，４−ジメチルバレロニトリル）、２，２’−アゾビス（２−メチルブチロニトリル）、２，２’−アゾビス（４−メトキシ−２，４−ジメチルバレロニトリル）等が挙げられる。これらは、１種単独であるいは２種以上を組み合わせて用いることができる。
【００２８】
ラジカル重合開始剤の使用量は、その種類、及び重合条件等により選択されるが、上記単量体１００質量部に対して、通常０．０１〜１０質量部である。
【００２９】
また、上記過酸化物及び還元剤を含むレドックス系開始剤を採用することも可能である。
還元剤としては、アスコルビン酸、アスコルビン酸ナトリウム、エリソルビン酸ナトリウム、酒石酸、クエン酸、ホルムアルデヒドスルホキシラートの金属塩、チオ硫酸ナトリウム、亜硫酸ナトリウム、重亜硫酸ナトリウム、メタ重亜硫酸ナトリウム、硫酸第一鉄、硫酸第一銅及び塩化第二鉄等が挙げられ、これらの内の１種又は２種以上を組み合わせて用いることができる。
【００３０】
本発明の乳化重合は、通常、攪拌及び還流冷却しながら、水性媒体中で加熱された反応系で行われる。ここで、プレエマルション及び開始剤等の原料成分の添加方法は、一括添加法、連続添加法及び分割添加法のいずれでもよい。連続添加法の場合、供給速度は一定でも不定でもよい。また、分割添加法の場合、原料成分の添加間隔は一定でも、不定でもよい。ここで、増粘剤等の分子量の高いポリマーを所望する場合はプレエマルションの内の５０質量％以上を初期に仕込むのが好ましい。
【００３１】
上記水性媒体としては、水のみを、あるいは、水及び水溶性有機溶媒（アルコール、ケトン、エーテル、ジメチルスルホキシド、ジメチルホルムアミド等）とからなる混合物を用いることができる。この水性媒体が混合物である場合、水の含有量は水系媒体を１００質量％としたときに、通常３０質量％以上である。
【００３２】
また、上記重合においては、得られる重合体の用途等に応じて連鎖移動剤を用いることができる。
この連鎖移動剤としては、メルカプト基含有化合物（エタンチオール、ブタンチオール、ドデカンチオール、ベンゼンチオール、トルエンチオール、α−トルエンチオール、フェネチルメルカプタン、メルカプトエタノール、３−メルカプトプロパノール、チオグリセリン、チオグリコール酸、２−メルカプトプロピオン酸、３−メルカプトプロピオン酸、α−メルカプトイソ酪酸、メルカプトプロピオン酸メチル、メルカプトプロピオン酸エチル、チオ酢酸、チオリンゴ酸、チオサリチル酸、オクチルメルカプタン、ｎ−ドデシルメルカプタン、ｔｅｒｔ−ドデシルメルカプタン、ｎ−ヘキサデシルメルカプタン、ｎ−テトラデシルメルカプタン、ｔｅｒｔ−テトラデシルメルカプタン等）、キサントゲンジスルフィド化合物（ジメチルキサントゲンジスルフィド、ジエチルキサントゲンジスルフィド、ジイソプロピルキサントゲンジスルフィド等）、チウラムジスルフィド化合物（テトラメチルチウラムジスルフィド、テトラエチルチウラムジスルフィド、テトラブチルチウラムジスルフィド等）、ハロゲン化炭化水素（四塩化炭素、臭化エチレン等）、芳香族炭化水素（ペンタフェニルエタン、α−メチルスチレンダイマー等）等が挙げられる。これらは、１種単独であるいは２種以上を組み合わせて用いることができる。
【００３３】
本発明の水性樹脂分散体においては、その特徴を損なわない範囲内で公知の各種添加剤を添加することができる。添加剤としては、消泡剤、防腐剤、防黴剤、ｐＨ調整剤、分散剤、消臭剤及びレオロジーコントロール剤等を挙げることができる。
【実施例】
【００３４】
以下、実施例に基づいて本発明を具体的に説明する。以下の記載において「％」は質量％を意味する。
また、各例において得られた重合体等の固形分濃度は、以下に記載の方法により測定した。
【００３５】
＜固形分＞
測定サンプル約１ｇを秤量（ａ）し、次いで、通風乾燥機１５５℃、４５分間乾燥後の残分を測定（ｂ）し、以下の式より算出した。測定には秤量ビンを使用した。その他の操作については、ＪＩＳ  Ｋ  ００６７−１９９２（化学製品の減量及び残分試験方法）に準拠した。
固形分（％）＝（ｂ／ａ）×１００
【００３６】
＜凝集物量＞
水性樹脂分散体を２００目ポリネットでろ過し、ポリネット上に残った残差を乾燥し重量を測定する。
凝集物量（％）＝（乾燥後の残渣量／ろ過に供した水性樹脂分散体の重量）×１００
【００３７】
実施例１
＜プレエマルション調整工程＞
攪拌機、還流冷却器、窒素ガス導入管および温度計を装着した３ｍ3反応器にイオン交換水１０８０ｋｇ、ラテムルＥ−１１８Ｂ（花王社製、アニオン系乳化剤）３９ｋｇ、及びエマルゲン１１５０Ｓ−６０（花王社製、ノニオン系乳化剤）１２ｋｇを投入し、攪拌混合することにより乳化剤水溶液を調整した。この際、液温は３０℃に調整した。一方、別容器にてメタクリル酸（以下、「ＭＡＡ」という）１９２ｋｇ、アクリル酸エチル（以下、「ＥＡ」という）５４ｋｇ、アクリル酸メチル（以下、「ＭＡ」という）５４ｋｇを良く混合して単量体混合液を調整した。次いで、この単量体混合液を前記乳化剤水溶液に添加し、液温を３０℃に維持しながら攪拌混合することによりプレエマルションを調整した。
＜重合工程＞
反応器内温を４５℃に昇温し、窒素ガスを吹き込みながら１２０分間攪拌した後、０．６質量％の過硫酸アンモニウム水溶液６．６ｋｇを添加し、５分後１．４％のハイドロサルファイトナトリウム水溶液３．０ｋｇをフラスコ内に添加し重合を開始した。４０分後、反応器内温は５０℃まで上昇し内温はピークに達した。内温ピーク確認後６０℃に昇温して４５分間維持し、その後５５℃で後添加触媒として０．２％のｔ−ブチルハイドロパーオキサイド水溶液２７ｋｇと０．３％のエリソルビン酸ナトリウム水溶液２７ｋｇを添加した。
得られた水性樹脂分散体を冷却し、２００目ポリネットでろ過したところ、凝集物量は１００ｐｐｍと僅かであり、安定に重合を行うことができた。
また、上記ろ過後の水性樹脂分散体１９ｇをイオン交換水３５６ｇで希釈し、次いで２０％水酸化ナトリウム水溶液を添加してｐＨ７．５に調整した。水性樹脂分散体は速やかに可溶化して水溶液となった。当該水溶液を２５℃に調整し、１２ｒｐｍにおけるＢ型粘度を測定したところ５，２００ｍＰａ・ｓであり、良好な増粘性を示すことが確認された。
【００３８】
実施例２、３及び比較例５〜７
単量体の組成、及びプレエマルション調整時の温度を表１に記載の通りとした以外は、実施例１と同様の操作により水性樹脂分散体を得た。
各実施例にて評価した凝集物量の結果を表１に示す。
【００３９】
比較例１
実施例１におけるプレエマルション調整工程を以下のように変更した以外は実施例１と同様の操作を行った。
＜プレエマルション調整工程＞
攪拌機、還流冷却器、窒素ガス導入管および温度計を装着した３ｍ3反応器に、イオン交換水１０８０ｋｇ、ラテムルＥ−１１８Ｂ  ３９ｋｇ、及びエマルゲン１１５０Ｓ−６０  １２ｋｇを投入し、攪拌混合することにより乳化剤水溶液を調整した。この際、液温は３０℃に調整した。次いで、この乳化剤水溶液にＭＡＡ１９２ｋｇ、ＥＡ５４ｋｇ、ＭＡ５４ｋｇを順次添加し、液温を３０℃に維持しながら攪拌混合することによりプレエマルションを調整した。
【００４０】
前記比較例１において得られた水性樹脂分散体を冷却し、２００目ポリネットでろ過したところ、凝集物量は４５００ｐｐｍと多量に存在した。
【００４１】
比較例２〜４
単量体の組成、及びプレエマルション調整時の温度を表２に記載の通りとした以外は、比較例１と同様の操作により水性樹脂分散体を得た。
各実施例にて評価した凝集物量の結果を表２に示す。
【００４２】
【表１】
0005609847.tif 000002
【００４３】
【表２】
0005609847.tif 000003
【００４４】
表１及び表２におけるプレエマルションの調整方法を以下に示す。
Ａ：単量体混合物を別容器で調整後に乳化剤水溶液へ添加し、攪拌混合
Ｂ：乳化剤水溶液へ各単量体を順次添加し、攪拌混合
【００４５】
表１及び表２で用いた化合物の詳細を以下に示す。
ＭＡＡ：メタクリル酸
ＭＡ：アクリル酸メチル
ＥＡ：アクリル酸エチル
Ｅ−１１８Ｂ：ラテムルＥ−１１８Ｂ（花王社製）
１１５０−Ｓ６０：エマルゲン１１５０−Ｓ６０（花王社製）
【００４６】
実施例１〜３で得られた水性樹脂分散体は凝集物量も少なく、大スケールにおける製造であっても重合安定性に優れるものであった。また、該樹脂分散体の中和液は十分高い粘度を示し、アルカリ可溶型増粘剤として有用なものであることが示された。
【００４７】
これに対して、乳化剤水溶液へ各単量体を順次添加して攪拌混合することによりプレエマルションを調整した比較例１〜４は凝集物量が多く、重合安定性が十分ではない結果が示された。中でもノニオン系乳化剤を使用しない比較例４では、凝集物量が多すぎてろ過の際に殆ど通液しないため、ろ過ができない結果となった。
【産業上の利用可能性】
【００４８】
本発明によれば、カルボキシル基の導入量が高いポリマーを含むエマルションを、大スケールにおいても多量の凝集物が発生することなく、安定的に製造することができる。本発明により得られた水性樹脂分散体は、アルカリ可溶型増粘剤等の用途に好適に用いることができる。